(57)【要約】      （修正有）【課題】効率的にセシウムを吸着して回収することができる紺青を含んだセシウム吸着材を提供する。【解決手段】セシウム吸着材１０は酢酸ビニル樹脂１１と、酢酸ビニル樹脂１１中に含有された粒子状の紺青１２とを含む。また、酢酸ビニル樹脂の表面に、追加の酢酸ビニル樹脂がコーティングされたものを含む。さらに、紺青を含有する酢酸ビニル樹脂を含浸する基材を更に備えたものを含む。酢酸ビニル樹脂が結合材の役割を果たし、高濃度の紺青を分散させても脱落し難く、効率的にセシウムの回収を行うことができる。【選択図】図１
2014117655.tif 000002
【特許請求の範囲】
【請求項１】
酢酸ビニル樹脂と、酢酸ビニル樹脂中に含有された粒子状の紺青とを備えたことを特徴とするセシウム吸着材。
【請求項２】
紺青を含有する酢酸ビニル樹脂の表面に、追加の酢酸ビニル樹脂がコーティングされていることを特徴とする請求項１記載のセシウム吸着材。
【請求項３】
紺青を含有する酢酸ビニル樹脂を含浸する基材を更に備えたことを特徴とする請求項１記載のセシウム吸着材。
【請求項４】
紺青を含有する酢酸ビニル樹脂を含浸する基材の表面に、追加の酢酸ビニル樹脂がコーティングされていることを特徴とする請求項２記載のセシウム吸着材。
【請求項５】
前記基材は布、または不織布からなることを特徴とする請求項３または４のいずれか記載のセシウム吸着材。
【請求項６】
水中に酢酸ビニル樹脂と、粒子状の紺青とを混合させてセシウム吸着材水溶液を作製する工程と、
セシウム吸着材水溶液を乾燥させることにより、酢酸ビニル樹脂と、酢酸ビニル樹脂中に含有された粒子状の紺青とを含むセシウム吸着材を製造する工程とを備えたことを特徴とするセシウム吸着材の製造方法。
【請求項７】
紺青を含有する酢酸ビニル樹脂の表面に、追加の酢酸ビニル樹脂をコーティングすることを特徴とする請求項６記載のセシウム吸着材の製造方法。
【発明の詳細な説明】
【技術分野】
【０００１】
本発明は、酢酸ビニル樹脂中に紺青を含有させたセシウム吸着材、およびその製造方法に関する。
【０００２】
更に詳しくは、本発明は紺青の有するセシウム吸着能を妨げずに樹脂で固定化することにより、効率的なセシウム吸着と回収を実施でき、かつ、紺青の脱落を防止することによってセシウム吸着後の回収を確実にしたセシウム吸着材と、その製造方法に関する。
【背景技術】
【０００３】
従来、原子力発電所の事故に起因する放射性セシウムによる土壌、水域汚染が問題となっていて、セシウムイオンの吸着材として、ゼオライト、紺青が主に用いられている。
【０００４】
ゼオライトは鉱物でありながら、天然物と人工物が存在し、身近な用途として防臭、除湿性能を利用したペット用砂や床下乾燥剤等が知られている。しかしながらゼオライトは水中でセシウム以外のイオンも吸着してしまうため、例えば放射性セシウムで汚染された水田の除染をしようとしてゼオライトを散布すると、特にセシウムイオンと挙動が似ているカリウムイオンも積極的に吸着するため、除染後にイネの養分としてカリウムの投与が必要になってしまう。更に、ゼオライトはその使用量に対するセシウム吸着能が低く、ゼオライトで放射性セシウムを吸着させるためには大量のゼオライトを散布する必要があり、その結果水田がゼオライトで埋め尽くされてしまい、水田としての用をなさなくなってしまうという問題がある。
【０００５】
紺青にはプルシアンブルーその他の別称があって、青色顔料としてペンキ、インキ、枯れた芝生の染色剤等に用いられている。そして、セシウムイオンを選択的に吸着することが知られていて、チェルノブイリ原発事故後、土壌に大量散布したり、家畜の体内に存在する放射性セシウムを除去するために、家畜に経口投与することが行われている。日本国内においても東日本大震災以降、放射線医学研究所の管理の下、原発作業者への経口投与が行われている例がある。
【０００６】
また、セシウムイオンを含む陽イオン、特に所望のアルカリイオンを液体から吸着・除去し、その吸着した陽イオンを容易に脱離させる、あるいはその吸着した陽イオンを有する材料を沈殿物として液中から容易に取り出すことができる陽イオンの処理方法が研究されていて、実際の汚染現場で活用されつつある（特許文献１参照）。
【０００７】
しかしながら、紺青は微細粒子であるため飛散し易く、粉末をそのまま散布すれば除染作業者が吸引する可能性がある。このため水に分散させてから散布する必要があるが、散布現場において混合タンク、噴霧器、水源、電源等が必要なため散布行為自体が困難であるのみならず、元来紺青は水に不溶性だが、親水性であるため微粒子として分散するという性質のため、水に分散しにくく、現場で作業者が紺青粉末を水に分散させる作業中にも作業者が吸引する恐れがある。また、水に分散した後も水に対する溶解度が低く沈殿しやすいことから散布現場で均一な散布用水溶液を得ることは困難であった。
【０００８】
また、従来から紺青を顔料として樹脂に練り込む技術があって、透明性の高いフィルムに紺青を練り込んで遮光性を付与する発明もなされている（特許文献２参照）。
【０００９】
また、最近は紺青をポリエチレン樹脂に分散させて固定化したセシウム吸着材が研究され、製膜してシートや袋体を製造することも実施されているが、紺青が吸水性の低いポリエチレン樹脂に覆われているため表面に露出したごく僅かの紺青しかセシウムイオンを吸着することができず、放射性セシウム吸着材としての効果は殆ど期待できない。また、一般的な樹脂の場合、無機物を分散させることができる量は２０ｗｔ％程度が限界であり、紺青を大量に分散させると脆くなって製膜や造粒が困難になるため、紺青を大量に分散させて放射性セシウムの吸着効率を上げることができなかった。更に、紺青は１８０℃を越えると分解してしまうため、比較的低温で押し出し製膜できるポリエチレン系樹脂のインフレーション製膜しか選択肢はなかった。
【００１０】
また、ゼオライト粒子の表面を紺青でコーティングしたセシウム吸着材が、原発のセシウム吸着塔用充填剤として用いられているが、非常に高価で普及し難い、および、使用後に減容できないので廃棄物が嵩張って保管場所に困るという問題のみならず、放射性セシウムの崩壊熱により吸着塔の中心温度が紺青の分解温度近くまで上昇し危険な状況に陥るという問題に直面している。
【００１１】
また、顔料としての紺青に着目し、紺青を繊維に固着させた放射性セシウム吸着布や、インキ化した紺青を不織布製フィルター表面に塗布した吸着材も開発されつつあるが、いずれの場合も付着させることができる紺青の量が少ないためセシウム吸着材としての性能は低く、改善が望まれている状況である。
【００１２】
また、酢酸ビニル樹脂は、そのエマルジョンが木工用接着剤として広く用いられているが、機能性材料を混合し、その硬化膜を利用することは為されていなかった。
【先行技術文献】
【特許文献】
【００１３】
【特許文献１】特開２０１１−２００８５６号公報
【特許文献２】特開２００４−１１４５１５号公報
【発明の概要】
【発明が解決しようとする課題】
【００１４】
本発明はこのような点を考慮してなされたものであり、紺青が樹脂で固定された状態でも、樹脂内部に存在する紺青がセシウムを吸着できるようにすることで、少量の吸着材で効率的なセシウム吸着ができ、かつ、回収可能なセシウム吸着材を得ること、および、紺青を散布する現場において、特殊な装置を用いることなく効率的に散布でき、かつ、取扱者が吸引する可能性が殆ど無いセシウム吸着材およびセシウム吸着材の製造方法を提供することを目的とする。
【００１５】
また、紺青が脱落し難いセシウム吸着材を得ることによって、確実にセシウムを吸着したセシウム吸着材を回収すること、および、セシウムを吸着した紺青を飛散し難くすることができ、かつセシウムを吸着した後の紺青の分離を可能にすることによって、放射性廃棄物の減容が可能なセシウム吸着材およびセシウム吸着材の製造方法を提供することを目的とする。
【課題を解決するための手段】
【００１６】
本発明は、酢酸ビニル樹脂と、酢酸ビニル樹脂中に含有された粒子状の紺青とを備えたことを特徴とするセシウム吸着材である。
【００１７】
本発明は、紺青を含有する酢酸ビニル樹脂の表面に、追加の酢酸ビニル樹脂がコーティングされていることを特徴とするセシウム吸着材である。
【００１８】
本発明は、紺青を含有する酢酸ビニル樹脂を含浸する基材を更に備えたことを特徴とするセシウム吸着材である。
【００１９】
本発明は、紺青を含有する酢酸ビニル樹脂を含浸する基材の表面に、追加の酢酸ビニル樹脂がコーティングされていることを特徴とするセシウム吸着材である。
【００２０】
本発明は、前記基材は布、または不織布からなることを特徴とするセシウム吸着材である。
【００２１】
本発明は、水中に酢酸ビニル樹脂と、粒子状の紺青とを混合させてセシウム吸着材水溶液を作製する工程と、セシウム吸着材水溶液を乾燥させることにより、酢酸ビニル樹脂と、酢酸ビニル樹脂中に含有された粒子状の紺青とを含むセシウム吸着材を製造する工程とを備えたことを特徴とするセシウム吸着材の製造方法である。
【００２２】
本発明は、紺青を含有する酢酸ビニル樹脂の表面に、追加の酢酸ビニル樹脂をコーティングすることを特徴とするセシウム吸着材の製造方法である。
【００２３】
以下の文中において、セシウム原子の放射性の有無は紺青のセシウム吸着能力に影響が無いので、セシウム原子を放射性の有無で区別しない。
【発明の効果】
【００２４】
本発明に係るセシウム吸着材は、酢酸ビニル樹脂が結合材の役割を果たし、９０ｗｔ％という高濃度の紺青を分散させても紺青が脱落し難く、少量のセシウム吸着材で効率的にセシウムの除染を行うことができる。
【００２５】
また、紺青を含有する酢酸ビニル樹脂の表面に、追加の酢酸ビニル樹脂をコーティングすることによって、紺青が更に脱落しにくくなる。
【００２６】
本発明に係るセシウム吸着材をセシウムイオン水に浸漬すると、酢酸ビニル樹脂が吸水して膨潤し、当該セシウム吸着材全体に水が行き渡ると同時にセシウムイオンもセシウム吸着材全体に行き渡るので、当該セシウム吸着材全体の紺青がセシウムイオンを吸着することができる。その際、酢酸ビニル樹脂が吸水して膨潤しても、吸水した酢酸ビニル樹脂は柔軟なため当該セシウム吸着材が崩壊することはなく、セシウムイオンを吸着した紺青が脱落し難い。
【００２７】
また、セシウムイオンを吸着した本発明に係るセシウム吸着材は、水に浸漬しても固形状態を維持できるので、セシウムイオン吸着後に当該セシウム吸着材を回収することができ、更に、被覆型セシウム吸着材の場合は紺青が殆ど脱落しないので、より確実にセシウム吸着後のセシウム吸着材を回収することができる。
【００２８】
また、セシウムイオン吸着後に回収した、前記セシウム吸着材の酢酸ビニル樹脂を熱水や有機溶剤で溶解させ、紺青のみを分離回収することにより、廃棄物を減容することができる。
【００２９】
また、水中に酢酸ビニル樹脂と、紺青とを混合させてなるセシウム吸着材水溶液は、酢酸ビニル樹脂の存在によって粘調液となり、紺青が沈殿し難く、かつ、酢酸ビニル樹脂が展着剤として作用するため、当該セシウム吸着材水溶液を植物や構造物に散布した場合、葉、樹皮、壁面等に、セシウム吸着材水溶液を容易に付着させることができ、このセシウム吸着材水溶液は垂れ難くなっている。更にこのセシウム吸着材水溶液は乾燥してセシウム吸着材の皮膜を形成し、雨水、散水等により溶解することなく付着面に留まり易い。このように付着面に留まったセシウム吸着材は、そのまま放置することができ、付着物ごと回収することもできる。またセシウム吸着材を回収する際、セシウム吸着材は紺青により濃い青色を呈しているため見つけ易く、回収もれが生じ難い。
【００３０】
また、紺青は酸性下で安定な物質であるが、酢酸ビニル樹脂はその製造工程において除去しきれなかった遊離の酢酸を含有するので、紺青を混合する樹脂として好適で、安定的に紺青が存在できる。
【図面の簡単な説明】
【００３１】
【図１】図１は本発明によるセシウム吸着材であって、フィルム状に形成されたセシウム吸着材を示す図。
【図２】図２は本発明によるセシウム吸着材であって、ペレット状に形成されたセシウム吸着材を示す図。
【図３】図３はセシウム吸着材の変形例を示す図。
【図４】図４はセシウム吸着材の更なる変形例を示す図。
【図５】図５はセシウム吸着材の更なる変形例を示す図。
【図６】図６（ａ）（ｂ）はセシウム吸着材の製造方法を示す図。
【図７】図７（ａ）（ｂ）はセシウム吸着材の製造方法の変形例を示す図。
【図８】図８はセシウム吸着材の製造方法の他の変形例を示す図。
【図９】図９はセシウム吸着材の製造方法の他の変形例を示す図。
【発明を実施するための形態】
【００３２】
以下、図面を参照して本発明によるセシウム吸着材について説明する。
【００３３】
図１および図２は、本発明によるセシウム吸着材の実施の形態を示す図である。
【００３４】
図１に示すように、セシウム吸着材１０はフィルム状に形成され、酢酸ビニル樹脂１１と、酢酸ビニル樹脂１１中に含有された粒子状の紺青１２とを有している。
【００３５】
あるいは図２に示すように、セシウム吸着材１０をペレット状に形成してもよく、図２に示すペレット状のセシウム吸着材１０は酢酸ビニル樹脂１１と、酢酸ビニル樹脂１１中に含有された粒子状の紺青１２とを有している。
【００３６】
次にセシウム吸着材１０の構成要素について説明する。
【００３７】
（酢酸ビニル樹脂）
本発明に係るセシウム吸着材１０において、水中に酢酸ビニル樹脂１１を混合してなる酢酸ビニル樹脂１１の水性エマルジョンに、紺青１２を混合させてセシウム吸着材水溶液１０Ａを作製し、このセシウム吸着材水溶液１０Ａをセシウム吸着材１０の原液として用いることができる（図６（ａ））。必要に応じてマイクロシリカ等のアンチブロッキング剤、増粘剤、その他の添加剤をセシウム吸着材水溶液１０Ａ中に加えても差し支えない。
【００３８】
酢酸ビニル樹脂エマルジョンは、水溶液の状態では水に対してほぼ自由な割合で混合することができるが、乾燥して硬化膜を形成した後は、水に浸漬しても６０℃以下の通常の水温であれば殆ど溶解しないので、本発明に係るセシウム吸着材１０は水中に浸漬してセシウムを吸着した後に回収することができる。
【００３９】
（紺青）
紺青１２は、下記一般式で表される無機化合物である。
ＭＦe［Ｆｅ（ＣＮ）６ ］  但し、Ｍ＝ＮＨ４ 、Ｋ、Ｆｅ
【００４０】
紺青１２には、プルシアンブルー、ミロリーブルー、ベルリンブルー、アイアンブルー等多くの慣用名があり、前式中Ｍが異なっても化学的にほとんど同じ性質をもち、毒性は無い。
【００４１】
粉体として流通し、一般的な粒形は０．０５μｍ〜０．１μｍである。
【００４２】
（セシウム吸着材）
酢酸ビニル樹脂エマルジョンは流動性と粘着性を有し、紺青１２と自由な割合で混合することにより、セシウム吸着材水溶液１０Ａを作製することができる（図６（ａ））。その際、水分量を調節することによって粘液状、粘土状等に流動性を調整できるので、セシウム吸着材水溶液１０Ａを用いて溶液流延法等を用いて製膜することによりフィルム状のセシウム吸着材１０を製造することができる（図６（ａ）（ｂ）参照）。あるいはセシウム吸着材水溶液１０Ａをペレタイザーに通して粒状化することにより、ペレット状のセシウム吸着材１０を製造することができる（図６（ａ）（ｃ）参照）。ただし、紺青１２の耐熱温度は１８０℃であるため、樹脂温度が１８０℃を超えないよう、乾燥温度に注意が必要である。
【００４３】
紺青１２は、酢酸ビニル樹脂エマルジョンに自由な割合で混合できるが、紺青１２の割合が多すぎると乾燥後に紺青１２が脱落し易くなるので、紺青１２の脱落が問題となる場合の酢酸ビニル樹脂１１に対する紺青１２の混合割合は５０ｗｔ％以下にするとよい。尚、水中に散布する場合等、セシウム吸着材１０を回収しない用途に使用する場合等では、酢酸ビニル樹脂１１と紺青１２の混合割合は５０ｗｔ％を越えても構わず、シート化する場合の酢酸ビニル樹脂１１に対する紺青１２の混合割合は７５ｗｔ％程度まで、ペレット化する場合は９０ｗｔ％程度まで高めることができる。
【００４４】
次にセシウム吸着材１０の変形例について述べる。
【００４５】
図７（ａ）（ｂ）に示すように、紺青１２と酢酸ビニル樹脂エマルジョンを混合したセシウム吸着材水溶液１０Ａを不織布等の基材１５に塗布ノズル２０を用いて塗布し、基材１５を乾燥させることによって、紺青１２を分散させた酢酸ビニル樹脂１１を基材１５に含浸させてなるセシウム吸着材１０を得ることができる（図３参照）。
【００４６】
この場合も図１に示すように、紺青１２を分散させた酢酸ビニル樹脂１１単体からなるセシウム吸着材１０と同様、紺青１２の割合が多すぎると紺青１２が脱落し易くなるので、紺青１２の脱落が問題となる場合の酢酸ビニル樹脂１１に対する紺青１２の混合割合は５０ｗｔ％以下にするとよい。尚、水中に散布する場合等、セシウム吸着材１０を回収しない用途に使用する場合等では、酢酸ビニル樹脂１１と紺青１２の混合割合は５０ｗｔ％を越えても構わず、酢酸ビニル樹脂１１に対する紺青１２の混合割合は９０ｗｔ％程度まで高めることができる。
【００４７】
基材１５に対する、紺青１２と酢酸ビニル樹脂エマルジョンを混合したセシウム吸着材水溶液１０Ａの塗布量に特に制限は無い。セシウム吸着材水溶液１０Ａの塗布量は酢酸ビニル樹脂１１に対する紺青１２の混合割合、吸着すべきセシウムの量、セシウム吸着材１０を投入する水系のセシウムの総量に対するセシウム吸着材１０の投入量等の投入環境要因や、基材１５が吸収できるセシウム吸着材水溶液１０Ａの量、コーティング回数等のコーティング条件によって決定すればよいが、コスト面を考慮した目安のセシウム吸着材水溶液１０Ａの塗布量としては１０ｇ／ｍ2〜５００ｇ／ｍ2の範囲が妥当である。
【００４８】
セシウム吸着材１０に用いる基材１５としては、紺青１２と酢酸ビニル樹脂エマルジョンを混合したセシウム吸着材水溶液１０Ａを弾かない親水性表面を有し、かつ、当該セシウム吸着材１０を水に浸漬した時に、紺青１２を分散させた酢酸ビニル樹脂１１が剥がれないように、紺青１２と酢酸ビニル樹脂１１を混合したセシウム吸着材水溶液１０Ａが染み込むことができる基材１５を用いる必要がある。このような条件を満たす基材１５として綿、麻、絹等の天然繊維からなる布、または、不織布や、ポリエステル繊維、ナイロン繊維、親水性コーティングやコロナ放電処理等を施したポリオレフィン系繊維等の合成繊維からなる布、または、不織布がある。
【００４９】
また、図８に示すように、紺青１２を分散させた酢酸ビニル樹脂１１の表面に、更に酢酸ビニル樹脂（追加の酢酸ビニル樹脂）１３を塗布ノズル２１を用いてコーティング（オーバーコーティングともいう）することで、より確実に紺青１２の脱落防止が可能な、本発明に係る被覆型セシウム吸着材１０を得ることができる（図４参照）。
【００５０】
あるいは図９に示すように、紺青１２を分散させた酢酸ビニル樹脂１１を基材１５に含浸させ、さらにこの基材１５表面に追加の酢酸ビニル樹脂１３を塗布ノズル２１を用いてコーティングすることにより、被覆型セシウム吸着材１０を得ることができる（図５参照）。被覆型セシウム吸着材１０の場合、紺青１２を分散させた酢酸ビニル樹脂１１の、酢酸ビニル樹脂１１に対する紺青１２の混合割合を９０ｗｔ％程度まで高めても紺青１２が脱落し難い。オーバーコーティングする追加の酢酸ビニル樹脂１３の塗布量が少量であればセシウムの透過が早く、塗布量が多いとセシウムの透過は遅いが、より確実に紺青１２の脱落を防止できる。また、追加の酢酸ビニル樹脂１３を複数回に分けてオーバーコーティングしてもよい。一般的に追加の酢酸ビニル樹脂１３のオーバーコーティング量は１０ｇ／ｍ2〜１００ｇ／ｍ2程度が好適である。
【００５１】
ところで図３、図４、図５、図７（ａ）（ｂ）、図８および図９に示すように、紺青１２と酢酸ビニル樹脂エマルジョンとを混合したセシウム吸着材水溶液１０Ａ、または、追加の酢酸ビニル樹脂１３を、基材１５、紺青１２を分散させた酢酸ビニル樹脂１１の表面、または、紺青１２を分散させた酢酸ビニル樹脂１１を含浸させた基材１５表面にコーティングする方法としては、グラビアコート、スプレーコート、ディップコート、ダイコート等の、通常行われている水性コーティング剤のコーティング方法を用いることができる。
【００５２】
特にディップコートは基材１５の両面に同時にコーティングできるので好適である。
【００５３】
紺青１２を分散させた酢酸ビニル樹脂１１を基材１５に含浸させたセシウム吸着材１０は物理的強度が優れているので、放射性セシウムを含む汚染土壌の下敷きやカバーとして使用したり、放射性セシウムを含む汚染水中にそのまま投入して放射性セシウムを吸着させた後回収したりすることができる。
【００５４】
通常、本発明に係るセシウム吸着材１０の紺青含有割合は、高いほど効率的にセシウムを吸着できるが、回収したセシウム吸着材１０を一般廃棄物として処理したい場合、一般家庭で低濃度汚染水を処理する場合等に用いるセシウム吸着材１０の紺青含有割合は低くするとよい。本発明に係るセシウム吸着材１０において、紺青１２の含有割合が数ｐｐｍのセシウム吸着材１０でも容易に製造することができる。
【００５５】
また、酢酸ビニル樹脂１１の硬化膜は、熱水を用いて溶解させることができ、一旦セシウムを吸着した紺青１２はセシウムを放出しないので、回収したセシウム吸着材１０を熱水で溶解し、紺青１２を分離すれば、廃棄物を減容することができる。
【００５６】
また、紺青１２は２９０℃以上に加熱すれば青酸ガスを放出しながら分解するので、回収したセシウム吸着材１０を焼却等により熱分解すれば、更なる減容も可能である。
【００５７】
セシウム吸着材１０が吸着した放射性セシウムの量が多く、密度が高い場合、放射性セシウムの崩壊熱によりセシウム吸着材１０の温度が上昇し、紺青１２の分解温度を超えることが懸念される場合でも、温度上昇前に紺青１２を分離、又は熱分解しておく等、本発明に係るセシウム吸着材１０は能動的な対応が可能である。
【実施例１】
【００５８】
次に、実施例及び比較例により本発明を更に詳述する。
【００５９】
（セシウム吸着材の製造）
酢酸ビニル樹脂含有量４１ｗｔ％の酢酸ビニル樹脂エマルジョン（製品名「ボンド木工用」、コニシ株式会社製）１２２ｇに紺青（製品名「９０５紺青」、大日精化工業株式会社製）５０ｇと水８０ｍｌを加えて混合し、セシウム吸着材水溶液を得た。前記セシウム吸着材水溶液をポリエチレンテレフタレイトフィルム上に載せて厚さ約２ｍｍに伸ばし、７０℃のオーブンで乾燥させて本発明のシート状のセシウム吸着材（紺青５０％）を得た（図１参照）。
【００６０】
また、同様に酢酸ビニル樹脂含有量４１ｗｔ％の酢酸ビニル樹脂エマルジョン３７ｇに紺青４５ｇと水６０ｍｌを加えて混合し、セシウム吸着材水溶液を得た。セシウム吸着材水溶液をポリエチレンテレフタレイトフィルム上に載せて厚さ約２ｍｍに伸ばし、７０℃のオーブンで乾燥させて本発明のシート状のセシウム吸着材（紺青７５％）を得た（図１参照）。
【００６１】
（崩壊性試験）
前記２種類のシート状のセシウム吸着材の表面を指で擦ると、セシウム吸着材表面の紺青が指に僅かに付着するのみであった。
【００６２】
また、前記２種類のシート状のセシウム吸着材を５ｍｍ×１５ｍｍの大きさに、２片ずつ切り取って、水を入れた１０ｍｌねじ口試験管に入れて栓を閉め、２ヶ月間静置して状態を観察した。
【００６３】
その結果、いずれのシート状のセシウム吸着材も酢酸ビニル樹脂が吸水して膨潤したが、紺青は脱落しなかった。
【実施例２】
【００６４】
（被覆型セシウム吸着材の製造）
酢酸ビニル樹脂含有量４１ｗｔ％の酢酸ビニル樹脂エマルジョン１２ｇに紺青４５ｇと水４０ｍｌを加えて混合し、セシウム吸着材水溶液を得た。前記セシウム吸着材水溶液を直径約３ｍｍの棒状にした後、長さ約１０ｍｍに切断し、７０℃のオーブンで乾燥させて本発明のペレット状のセシウム吸着材（紺青９０％）を得た（図２参照）。
【００６５】
酢酸ビニル樹脂含有量４１ｗｔ％の酢酸ビニル樹脂エマルジョンを水で希釈して調製した酢酸ビニル樹脂含有量３０ｗｔ％の酢酸ビニル樹脂エマルジョンに前記ペレット状のセシウム吸着材を浸した。その後、ポリエチレンテレフタレイトフィルム上に載せて７０℃のオーブンで乾燥させて本発明のペレット状の被覆型セシウム吸着材を得た。
【００６６】
また、２５ｍｍ×１００ｍｍに切り取った、実施例１で製造したセシウム吸着材（紺青７５％）のシート状のセシウム吸着材も酢酸ビニル樹脂含有量２５ｗｔ％の酢酸ビニル樹脂エマルジョンに浸した。その後、ポリエチレンテレフタレイトフィルム上に載せて７０℃のオーブンで乾燥させて本発明のシート状の被覆型セシウム吸着材を得た。
【００６７】
（崩壊性試験）
前記２種類の被覆型セシウム吸着材の表面を指で擦っても指に紺青は付着しなかった。
【００６８】
また、前記ペレット状の被覆型セシウム吸着材を２粒、および、２ｍｍ×１０ｍｍに切り取った前記シート状の被覆型セシウム吸着材２枚を、それぞれ８ｍｌの水を入れた１０ｍｌねじ口試験管に入れて２４時間静置した。その後、試験管を手で激しく振とうし、試験菅内の水を目視確認した。この結果、ペレット状の被覆型セシウム吸着材を入れた水は紺青の脱落が認められなかったが、シート状の被覆型セシウム吸着材を入れた水は僅かに紺青の脱落が認められた。シート状の被覆型セシウム吸着材で紺青の脱落が生じた理由は、酢酸ビニル樹脂で被覆されていないシートの切断面の紺青が脱落したためであると考えられるので、紺青の全体量からすれば極めて僅かな量であり、かつ、初期に脱落した後は殆ど脱落しないと思われる。
【実施例３】
【００６９】
（基材を含むセシウム吸着材の製造）
基材として選定した坪量６０ｇ／ｍ2のポリエステル不織布（製品名「マリックス１０６０６ＷＴＤ」、ユニチカ株式会社製）を１５０ｍｍ×２００ｍｍに切り取り、酢酸ビニル樹脂含有量４１ｗｔ％の酢酸ビニル樹脂エマルジョン１２８ｇに紺青５０ｇと水１３０ｍｌを加えて混合したセシウム吸着材水溶液に浸した。次に基材を引き上げ、７０℃のオーブン内に吊り下げて乾燥させることで、ディップコート法により、本発明に係るセシウム吸着材（紺青５０％）を得た（図３参照）。基材に紺青と酢酸ビニル樹脂を分散させたセシウム吸着材水溶液の塗布量は１００ｇ／ｍ2であった。
【００７０】
（崩壊性試験）
前記の基材を含むセシウム吸着材の表面を指で擦ると、セシウム吸着材表面の紺青が指に僅かに付着するのみだった。
【００７１】
また、前記基材を含むセシウム吸着材を５ｍｍ×１５ｍｍの大きさに切り取って、水を入れた１０ｍｌねじ口試験管に入れて栓を閉め、２ヶ月間静置して状態を観察した。
【００７２】
その結果、酢酸ビニル樹脂が吸水して膨潤したが、紺青は脱落しなかった。
【実施例４】
【００７３】
（基材を含む被覆型セシウム吸着材の製造）
実施例３で製造した基材を含むセシウム吸着材を、酢酸ビニル樹脂含有量４１ｗｔ％の酢酸ビニル樹脂エマルジョンを水で希釈して調製した酢酸ビニル樹脂含有量３０ｗｔ％の酢酸ビニル樹脂エマルジョンに浸した。その後基材を７０℃のオーブン内に吊り下げて乾燥させることで、ディップコート法により、本発明に係る基材を含む被覆型セシウム吸着材（紺青５０％）を得た（図５参照）。当該基材を含む被覆型セシウム吸着材の被覆酢酸ビニル樹脂塗布量は６０ｇ／ｍ2であった。
【００７４】
（崩壊性試験）
前記基材を含む被覆型セシウム吸着材の表面を指で擦っても指に紺青は付着しなかった。
【００７５】
また、前記基材を含む被覆型セシウム吸着材を２ｍｍ×１０ｍｍに２枚切り取り、８ｍｌの水を入れた１０ｍｌねじ口試験管に入れて２４時間静置した後、試験管を手で激しく振とうし、試験菅内の水を目視確認した結果、僅かに紺青の脱落が認められた。紺青の脱落が生じた理由は、酢酸ビニル樹脂で被覆されていないシートの切断面の紺青が脱落したためであると考えられるので、紺青の全体量からすれば極めて僅かな量であり、かつ、初期に脱落した後は殆ど脱落しないと思われる。
【実施例５】
【００７６】
（セシウム吸着試験）
実施例１で製造したシート状セシウム吸着材、実施例２で製造したペレット状被覆型セシウム吸着材、実施例３で製造した基材を含むセシウム吸着材、実施例４で製造した基材を含む被覆型セシウム吸着材、および、単体の酢酸ビニル樹脂を１０ｇずつ秤取し、セシウム濃度１ｐｐｍの塩化セシウム溶液１００ｍｌ中にそれぞれ投入した。２５℃で２４時間静置した後、残存セシウム濃度を測定した結果、セシウム吸着材を投入した溶液のセシウム濃度はいずれも０．１ｐｐｍ以下に低下していたが、単体の酢酸ビニル樹脂を投入した溶液のセシウム濃度は殆ど変化が無かった。
【００７７】
この結果から、本発明に係るセシウム吸着材は酢酸ビニル樹脂が吸水すると同時に、水溶液中のセシウムイオンを、紺青が吸着することを確認した。
【００７８】
〔比較例〕
（セシウム吸着試験）
セシウム濃度１ｐｐｍの塩化セシウム溶液１００ｍｌ中に紺青を４０ｗｔ％練り込んだ低密度ポリエチレンフィルム２０ｇを投入し、２５℃で２４時間静置した後、残存セシウム濃度を測定した結果、セシウム濃度は０．８ｐｐｍであった。
【００７９】
この結果から、吸水性が殆ど無いポリエチレン樹脂に練り込まれた紺青は、ポリエチレン樹脂表面近傍に存在する僅かな紺青しかセシウムを吸着することができず、実用性に乏しいことが明白になると共に、本発明に係るセシウム吸着材の有用性が確認できた。
【符号の説明】
【００８０】
１０    セシウム吸着材
１０Ａ  セシウム吸着材水溶液
１１    酢酸ビニル樹脂
１２    紺青
１３    追加の酢酸ビニル樹脂
１５    基材
２０、２１    塗布ノズル
【図１】
2014117655.tif 000003
【図２】
2014117655.tif 000004
【図３】
2014117655.tif 000005
【図４】
2014117655.tif 000006
【図５】
2014117655.tif 000007
【図６】
2014117655.tif 000008
【図７】
2014117655.tif 000009
【図８】
2014117655.tif 000010
【図９】
2014117655.tif 000011